(57)【要約】      （修正有）【課題】Ｃ．Ｉ．Ｄｉｓｐｅｒｓｅ  Ｙｅｌｌｏｗ  ５４を含みつつ、長期保存した場合でもインクジェット法による吐出の際のヘッドフィルターやノズルの詰まりを生じにくい水性インクジェット用組成物の提供。【解決手段】本発明の水性インクジェット用組成物は、Ｃ．Ｉ．Ｄｉｓｐｅｒｓｅ  Ｙｅｌｌｏｗ  ５４と、下記式（１）で示される化合物、下記式（２）で示される化合物、トリスチリルフェノールのエチレンオキサイド付加物およびトリスチリルフェノールのエチレンオキサイド付加物の誘導体からなる群より選択される少なくとも１種の化合物である物質Ａと、アニオン系分散剤とを含むことを特徴とする。2019172833.tif 0000192019172833.tif 000020【選択図】なし【特許請求の範囲】
【請求項１】
Ｃ．Ｉ．Ｄｉｓｐｅｒｓｅ  Ｙｅｌｌｏｗ  ５４と、
下記式（１）で示される化合物、下記式（２）で示される化合物、トリスチリルフェノールのエチレンオキサイド付加物およびトリスチリルフェノールのエチレンオキサイド付加物の誘導体からなる群より選択される少なくとも１種の化合物である物質Ａと、
アニオン系分散剤とを含むことを特徴とする水性インクジェット用組成物。
【化１】
2019172833.tif 000016
（式（１）中、Ｒ１は、炭素数が６以下の炭化水素基、または−（ＣＨ２）ｍ−ＮＲ８Ｒ９（ただし、ｍは６以下の整数、Ｒ８、Ｒ９は、それぞれ独立に、水素原子または炭素数が６以下の炭化水素基）であり、ｎは１以上の整数である。）
【化２】
2019172833.tif 000017
（式（２）中、Ｒ２、Ｒ３のうちの一方は−ＯＨであり、他方は−ＮＲ４Ｒ５（だだし、Ｒ４、Ｒ５は、それぞれ独立に、水素原子または炭素数が６以下の炭化水素基である。）であり、ｎは１以上の整数である。）
【請求項２】
前記アニオン系分散剤は、下記式（３）で示される化合物、ナフタレンスルホン酸ホルマリン縮合物のナトリウム塩およびリグニンスルホン酸のうちの少なくとも１種である請求項１に記載の水性インクジェット用組成物。
【化３】
2019172833.tif 000018
（式（３）中、Ｒ６は、炭素数が４以下の炭化水素基であり、ｎは１以上の整数である。）
【請求項３】
前記Ｃ．Ｉ．Ｄｉｓｐｅｒｓｅ  Ｙｅｌｌｏｗ  ５４の含有率をＸＤ［質量％］、前記物質Ａの含有率をＸＡ［質量％］としたとき、０．０３≦ＸＡ／ＸＤ≦１．０の関係を満足する請求項１または２に記載の水性インクジェット用組成物。
【請求項４】
前記Ｃ．Ｉ．Ｄｉｓｐｅｒｓｅ  Ｙｅｌｌｏｗ  ５４の含有率をＸＤ［質量％］、前記アニオン系分散剤の含有率をＸＢ［質量％］としたとき、０．３≦ＸＢ／ＸＤ≦１．０の関係を満足する請求項１ないし３のいずれか１項に記載の水性インクジェット用組成物。
【請求項５】
前記物質Ａの含有率をＸＡ［質量％］、前記アニオン系分散剤の含有率をＸＢ［質量％］としたとき、０．０３≦ＸＡ／ＸＢ≦１．２の関係を満足する請求項１ないし４のいずれか１項に記載の水性インクジェット用組成物。
【請求項６】
前記Ｃ．Ｉ．Ｄｉｓｐｅｒｓｅ  Ｙｅｌｌｏｗ  ５４の含有率が０．２５質量％以上２５質量％以下である請求項１ないし５のいずれか１項に記載の水性インクジェット用組成物。
【請求項７】
前記物質Ａの含有率が０．１３質量％以上６．０質量％以下である請求項１ないし６のいずれか１項に記載の水性インクジェット用組成物。
【請求項８】
前記アニオン系分散剤の含有率が０．１３質量％以上２５質量％以下である請求項１ないし７のいずれか１項に記載の水性インクジェット用組成物。
【請求項９】
前記アニオン系分散剤の重量平均分子量が１０００以上２００００以下である請求項１ないし８のいずれか１項に記載の水性インクジェット用組成物。
【発明の詳細な説明】
【技術分野】
【０００１】
本発明は、水性インクジェット用組成物に関する。
【背景技術】
【０００２】
近年、インクジェットプリントの用途が拡大しており、オフィス、家庭用の印刷機としてのほか、商業印刷、テキスタイルプリント等へも適用されている。
そして、分散染料を含むインクジェット用インクも用いられている。
【０００３】
このようなインクジェット用インクとしては、染色すべき記録媒体（通常、繊維で構成されたもの）へインクを付与（プリント）した後、スチーミング等の熱処理により染料を染着させるダイレクトプリント法や、中間転写媒体（専用の転写紙）に染料インクを付与（プリント）した後、熱により染料を中間転写媒体側から染色すべき記録媒体へ昇華転写させる熱転写プリント法がある。
【０００４】
分散染料を含むインクジェットインクは、一般に、分散染料の長期分散安定性の問題から、インクの保存安定性が低く、インクジェット法による吐出安定性にも劣るという問題があった。
【０００５】
このような問題を解決する目的で、特許文献１に記載のインク組成物が提案されている。
【先行技術文献】
【特許文献】
【０００６】
【特許文献１】国際公開ＷＯ２００５／１２１２６３号公報
【発明の概要】
【発明が解決しようとする課題】
【０００７】
しかしながら、このようなインク組成物では、特定の分散染料を含む場合に、インク組成物の保存安定性を十分に優れたものとすることができず、長期保存によりインクジェット法による吐出の際にヘッドフィルターやノズルに詰まりが生じるという課題がある。特に、分散染料として、黄色系の発色性に優れる分散染料であるＣ．Ｉ．Ｄｉｓｐｅｒｓｅ  Ｙｅｌｌｏｗ  ５４を用いた場合に、このような課題が顕著になることを本発明者は見出していた。
【課題を解決するための手段】
【０００８】
本発明は、上述の課題を解決するためになされたものであり、以下の適用例として実現することができる。
【０００９】
［１］  Ｃ．Ｉ．Ｄｉｓｐｅｒｓｅ  Ｙｅｌｌｏｗ  ５４と、
下記式（１）で示される化合物、下記式（２）で示される化合物、トリスチリルフェノールのエチレンオキサイド付加物およびトリスチリルフェノールのエチレンオキサイド付加物の誘導体からなる群より選択される少なくとも１種の化合物である物質Ａと、
アニオン系分散剤とを含むことを特徴とする水性インクジェット用組成物。
【化１】
2019172833.tif 000002
（式（１）中、Ｒ１は、炭素数が６以下の炭化水素基、または−（ＣＨ２）ｍ−ＮＲ８Ｒ９（ただし、ｍは６以下の整数、Ｒ８、Ｒ９は、それぞれ独立に、水素原子または炭素数が６以下の炭化水素基）であり、ｎは１以上の整数である。）
【化２】
2019172833.tif 000003
（式（２）中、Ｒ２、Ｒ３のうちの一方は−ＯＨであり、他方は−ＮＲ４Ｒ５（だだし、Ｒ４、Ｒ５は、それぞれ独立に、水素原子または炭素数が６以下の炭化水素基である。）であり、ｎは１以上の整数である。）
【００１０】
［２］  前記アニオン系分散剤は、下記式（３）で示される化合物、ナフタレンスルホン酸ホルマリン縮合物のナトリウム塩およびリグニンスルホン酸のうちの少なくとも１種である上記［１］に記載の水性インクジェット用組成物。
【化３】
2019172833.tif 000004
（式（３）中、Ｒ６は、炭素数が４以下の炭化水素基であり、ｎは１以上の整数である。）
【００１１】
［３］  前記Ｃ．Ｉ．Ｄｉｓｐｅｒｓｅ  Ｙｅｌｌｏｗ  ５４の含有率をＸＤ［質量％］、前記物質Ａの含有率をＸＡ［質量％］としたとき、０．０３≦ＸＡ／ＸＤ≦１．０の関係を満足する上記［１］または［２］に記載の水性インクジェット用組成物。
【００１２】
［４］  前記Ｃ．Ｉ．Ｄｉｓｐｅｒｓｅ  Ｙｅｌｌｏｗ  ５４の含有率をＸＤ［質量％］、前記アニオン系分散剤の含有率をＸＢ［質量％］としたとき、０．３≦ＸＢ／ＸＤ≦１．０の関係を満足する上記［１］ないし［３］のいずれかに記載の水性インクジェット用組成物。
【００１３】
［５］  前記物質Ａの含有率をＸＡ［質量％］、前記アニオン系分散剤の含有率をＸＢ［質量％］としたとき、０．０３≦ＸＡ／ＸＢ≦１．２の関係を満足する上記［］ないし［４］のいずれかに記載の水性インクジェット用組成物。
【００１４】
［６］  前記Ｃ．Ｉ．Ｄｉｓｐｅｒｓｅ  Ｙｅｌｌｏｗ  ５４の含有率が０．２５質量％以上２５質量％以下である上記［１］ないし［５］のいずれかに記載の水性インクジェット用組成物。
【００１５】
［７］  前記物質Ａの含有率が０．１３質量％以上６．０質量％以下である上記［１］ないし［６］のいずれかに記載の水性インクジェット用組成物。
【００１６】
［８］  前記アニオン系分散剤の含有率が０．１３質量％以上２５質量％以下である上記［１］ないし［７］のいずれかに記載の水性インクジェット用組成物。
【００１７】
［９］  前記アニオン系分散剤の重量平均分子量が１０００以上２００００以下である上記［１］ないし［８］のいずれかに記載の水性インクジェット用組成物。
【発明を実施するための形態】
【００１８】
以下、本発明の好適な実施形態について詳細に説明する。
＜水性インクジェット用組成物＞
ところで、各種分散染料の中でもＣ．Ｉ．Ｄｉｓｐｅｒｓｅ  Ｙｅｌｌｏｗ  ５４は、発色性に優れる等の特長を有する一方で、以下のような問題を有していた。すなわち、Ｃ．Ｉ．Ｄｉｓｐｅｒｓｅ  Ｙｅｌｌｏｗ  ５４は、従来、水性インクジェット用組成物の構成成分として用いたときに、当該水性インクジェット用組成物の保存安定性を十分に優れたものとすることができず、長期保存によりインクジェット法による吐出の際にヘッドフィルターやノズルに詰まりが生じるという問題が顕著に発生していた。
【００１９】
このような問題について、本発明者は、鋭意研究を行った結果、Ｃ．Ｉ．Ｄｉｓｐｅｒｓｅ  Ｙｅｌｌｏｗ  ５４を含む成分が軟凝集（flocculation）することに起因することを見出した。
【００２０】
そこで、本発明者は、Ｃ．Ｉ．Ｄｉｓｐｅｒｓｅ  Ｙｅｌｌｏｗ  ５４が有する優れた特徴を生かしつつ、軟凝集による軟凝集体の発生を抑制することを目的として、さらに鋭意研究を行った結果、本発明に至った。
【００２１】
すなわち、本発明の水性インクジェット用組成物は、Ｃ．Ｉ．Ｄｉｓｐｅｒｓｅ  Ｙｅｌｌｏｗ  ５４と、下記式（１）で示される化合物、下記式（２）で示される化合物、トリスチリルフェノールのエチレンオキサイド付加物およびトリスチリルフェノールのエチレンオキサイド付加物の誘導体からなる群より選択される少なくとも１種の化合物である物質Ａと、アニオン系分散剤とを含むことを特徴とする。
【００２２】
【化４】
2019172833.tif 000005
（式（１）中、Ｒ１は、炭素数が６以下の炭化水素基、または−（ＣＨ２）ｍ−ＮＲ８Ｒ９（ただし、ｍは６以下の整数、Ｒ８、Ｒ９は、それぞれ独立に、水素原子または炭素数が６以下の炭化水素基）であり、ｎは１以上の整数である。）
【００２３】
【化５】
2019172833.tif 000006
（式（２）中、Ｒ２、Ｒ３のうちの一方は−ＯＨであり、他方は−ＮＲ４Ｒ５（だだし、Ｒ４、Ｒ５は、それぞれ独立に、水素原子または炭素数が６以下の炭化水素基である。）であり、ｎは１以上の整数である。）
【００２４】
このような構成により、分子量が比較的小さいことで低温プロセスでの発色に優れる等の特長を有する分散染料であるＣ．Ｉ．Ｄｉｓｐｅｒｓｅ  Ｙｅｌｌｏｗ  ５４を含むことによる効果を得つつ、長期保存による軟凝集体の顕著な発生や、インクジェット法による吐出の際にヘッドフィルターやノズルに詰まりが生じにくい水性インクジェット用組成物を提供することができる。
【００２５】
これに対し、上記のような条件を満たさない場合には、満足のいく結果が得られない。
例えば、上記の物質Ａを用いなかった場合には、水性インクジェット用組成物中でのＣ．Ｉ．Ｄｉｓｐｅｒｓｅ  Ｙｅｌｌｏｗ  ５４の分散安定性が確保できず、水性インクジェット用組成物の長期保存時等に軟凝集体が発生しやすくなる。
【００２６】
また、アニオン系分散剤を用いなかった場合や、アニオン系分散剤の代わりに他の分散剤（例えば、ノニオン系分散剤、カチオン系分散剤等）を用いた場合には、水性インクジェット用組成物中でのＣ．Ｉ．Ｄｉｓｐｅｒｓｅ  Ｙｅｌｌｏｗ  ５４の分散安定性が確保できず、水性インクジェット用組成物の長期保存時等に軟凝集体が発生しやすくなる。
【００２７】
なお、本明細書において、「軟凝集」とは、通常の強固な凝集（硬い凝集）とは異なり、所定の粒径を有する凝集粒子として存在しているのではなく、「綿毛状の塊」のように、明確な粒径を有しておらず、変形を生じやすい軟らかい凝集状態のことを指す。
【００２８】
このような軟凝集の進行の程度は、例えば、ＦＰＩＡ（湿式フロー式粒子径・形状分析装置）による測定で判断することができる。すなわち、所定時間経過する前後に、水性インクジェット用組成物について、ＦＰＩＡによる測定を行い、粒径が０．５μｍ以上４０．０μｍ以下の粒子の粒子数を求める。そして、所定時間経過する前後でのこの粒径範囲の粒子数の変動率が大きいほど軟凝集体の形成が進行しているといえる。ＦＰＩＡとしては、例えば、シスメックス社製のフロー式粒子像分析装置ＦＰＩＡ−２１００、ＦＰＩＡ−３０００、ＦＰＩＡ−３０００Ｓ等を利用することができる。
【００２９】
また、本明細書において、水性インクジェット用組成物とは、インクジェット法により吐出されるインクそのもののほか、当該インクの調製に用いられる原液を含む概念である。言い換えると、本発明の水性インクジェット用組成物は、そのまま、インクジェット法により吐出に供されるものであってもよいし、希釈等の処理の後にインクジェット法により吐出に供されるものであってもよい。
【００３０】
［物質Ａ］
本発明の水性インクジェット用組成物は、上記式（１）で示される化合物、上記式（２）で示される化合物、トリスチリルフェノールのエチレンオキサイド付加物およびトリスチリルフェノールのエチレンオキサイド付加物の誘導体からなる群より選択される少なくとも１種の化合物である物質Ａを含んでいる。
【００３１】
当該物質Ａは、Ｃ．Ｉ．Ｄｉｓｐｅｒｓｅ  Ｙｅｌｌｏｗ  ５４およびアニオン系分散剤と組み合わせて用いることにより、Ｃ．Ｉ．Ｄｉｓｐｅｒｓｅ  Ｙｅｌｌｏｗ  ５４の水性インクジェット用組成物中における分散安定性、水性インクジェット用組成物の保存安定性を優れたものとすることができ、長期保存による軟凝集体の顕著な発生や、インクジェット法による吐出の際のヘッドフィルターやノズルの詰まりの発生を効果的に防止することができる。その結果、水性インクジェット用組成物の吐出を長期間にわたって安定的に行うことができ、インクジェット方式による記録物の品質を安定的に優れたものとすることができる。また、当該物質Ａは、記録物の品質に対する悪影響や、昇華捺染における悪影響を生じにくい成分である。
【００３２】
本発明の水性インクジェット用組成物は、物質Ａとして、１種の化合物を含むものであってもよいし、複数種の化合物を含むものであってもよい。より具体的には、物質Ａは、例えば、式（１）で示される化合物と、式（２）で示される化合物との混合物であってもよい。
【００３３】
水性インクジェット用組成物中における物質Ａの含有率は、０．１３質量％以上６．０質量％以下であるのが好ましく、０．２０質量％以上４．０質量％以下であるのがより好ましく、０．５０質量％以上３．０質量％以下であるのがさらに好ましい。
【００３４】
これにより、水性インクジェット用組成物の保存安定性がさらに向上し、長期保存時等における軟凝集体の発生がより効果的に防止される。
【００３５】
特に、水性インクジェット用組成物がインクジェット法により吐出されるインクそのものである場合、当該インク中における物質Ａの含有率は、０．１３質量％以上１．０質量％以下であるのが好ましく、０．２０質量％以上０．８０質量％以下であるのがより好ましく、０．５０質量％以上０．５０質量％以下であるのがさらに好ましい。
【００３６】
また、水性インクジェット用組成物がインクジェット法により吐出されるインクの調製に用いられる原液である場合、当該原液中における物質Ａの含有率は、０．５質量％以上６．０質量％以下であるのが好ましく、１．０質量％以上４．０質量％以下であるのがより好ましく、１．３質量％以上３．０質量％以下であるのがさらに好ましい。
【００３７】
なお、水性インクジェット用組成物を構成する物質Ａが複数種の化合物を含む場合、前記含有率としては、これら複数種の化合物の含有率の総和を採用するものとする。
【００３８】
［アニオン系分散剤］
本発明の水性インクジェット用組成物は、アニオン系分散剤を含んでいる。
【００３９】
アニオン系分散剤は、電離してアニオンとなるものであれば特に限定されないが、下記式（３）で示される化合物、ナフタレンスルホン酸ホルマリン縮合物のナトリウム塩およびリグニンスルホン酸のうちの少なくとも１種であるのが好ましい。
【００４０】
【化６】
2019172833.tif 000007
（式（３）中、Ｒ６は、炭素数が４以下の炭化水素基であり、ｎは１以上の整数である。）
【００４１】
これにより、分散剤の疎水性が向上し、Ｃ．Ｉ．Ｄｉｓｐｅｒｓｅ  Ｙｅｌｌｏｗ  ５４に対する当該分散剤の吸着が促進され、水性インクジェット用組成物の長期安定性がさらに向上する。
【００４２】
式（３）中のＲ６は、炭素数が４以下の炭化水素基であればよいが、中でも、炭素数が２以下の炭化水素基（メチル基、エチル基）であるのが好ましい。
【００４３】
これにより、アニオン系分散剤の疎水性と親水性とのバランスをより好適なものとすることができ、水性インクジェット用組成物中におけるＣ．Ｉ．Ｄｉｓｐｅｒｓｅ  Ｙｅｌｌｏｗ  ５４の分散安定性をより優れたものとすることができる。
【００４４】
アニオン系分散剤の重量平均分子量Ｍｗは、１０００以上２００００以下であるのが好ましく、２０００以上１００００以下であるのがより好ましく、３０００以上５０００以下であるのがさらに好ましい。
【００４５】
これにより、水性インクジェット用組成物の保存安定性がさらに向上し、長期保存時等における軟凝集体の発生がより効果的に防止される。
【００４６】
なお、水性インクジェット用組成物は、アニオン系分散剤として２種以上の化合物を含んでいてもよい。
【００４７】
水性インクジェット用組成物中におけるアニオン系分散剤の含有率は、０．１３質量％以上２５質量％以下であるのが好ましく、０．２質量％以上１５質量％以下であるのがより好ましく、０．３質量％以上１０質量％以下であるのがさらに好ましい。
【００４８】
これにより、水性インクジェット用組成物の保存安定性がさらに向上し、長期保存時等における軟凝集体の発生がより効果的に防止される。
【００４９】
特に、水性インクジェット用組成物がインクジェット法により吐出されるインクそのものである場合、当該インク中におけるアニオン系分散剤の含有率は、０．１３質量％以上５．０質量％以下であるのが好ましく、０．２質量％以上４．０質量％以下であるのがより好ましく、０．３質量％以上３．０質量％以下であるのがさらに好ましい。
【００５０】
また、水性インクジェット用組成物がインクジェット法により吐出されるインクの調製に用いられる原液である場合、当該原液中におけるアニオン系分散剤の含有率は、５．０質量％以上２５質量％以下であるのが好ましく、８．０質量％以上１８質量％以下であるのがより好ましく、１０質量％以上１５質量％以下であるのがさらに好ましい。
【００５１】
なお、水性インクジェット用組成物を構成するアニオン系分散剤が複数種の化合物を含む場合、前記含有率としては、これら複数種の化合物の含有率の総和を採用するものとする。
【００５２】
［Ｃ．Ｉ．Ｄｉｓｐｅｒｓｅ  Ｙｅｌｌｏｗ  ５４］
水性インクジェット用組成物は、分散染料として、Ｃ．Ｉ．Ｄｉｓｐｅｒｓｅ  Ｙｅｌｌｏｗ  ５４を含んでいる。
【００５３】
水性インクジェット用組成物中におけるＣ．Ｉ．Ｄｉｓｐｅｒｓｅ  Ｙｅｌｌｏｗ  ５４の平均粒径は、５０ｎｍ以上２５０ｎｍ以下であるのが好ましく、７５ｎｍ以上２００ｎｍ以下であるのがより好ましく、１００ｎｍ以上１５０ｎｍ以下であるのがさらに好ましい。
【００５４】
これにより、水性インクジェット用組成物の保存安定性がさらに向上する。また、水性インクジェット用組成物を用いて形成された記録部をより効果的に昇華させることができ、昇華捺染により好適に適用することができる。
【００５５】
なお、本明細書において、平均粒径とは、特に断りのない限り、体積基準の平均粒径のことを指す。平均粒径は、例えば、マイクロトラックＵＰＡ（日機装社製）を用いた測定により求めることができる。
【００５６】
Ｃ．Ｉ．Ｄｉｓｐｅｒｓｅ  Ｙｅｌｌｏｗ  ５４の市販品としては、例えば、ResolinYellow 4GL（Lanxess社製）、Foron Yellow SE3GL （Clariant社製）等が挙げられる。
【００５７】
水性インクジェット用組成物中におけるＣ．Ｉ．Ｄｉｓｐｅｒｓｅ  Ｙｅｌｌｏｗ  ５４の含有率は、０．２５質量％以上２５質量％以下であるのが好ましく、０．５質量％以上２０質量％以下であるのがより好ましく、２．０質量％以上１５質量％以下であるのがさらに好ましい。
【００５８】
これにより、水性インクジェット用組成物を用いて形成される記録部においてより高い色濃度を得ることができるとともに、水性インクジェット用組成物の保存安定性がさらに向上し、長期保存時等における軟凝集体の発生がより効果的に防止される。
【００５９】
特に、水性インクジェット用組成物がインクジェット法により吐出されるインクそのものである場合、当該インク中におけるＣ．Ｉ．Ｄｉｓｐｅｒｓｅ  Ｙｅｌｌｏｗ  ５４の含有率は、０．２５質量％以上１０質量％以下であるのが好ましく、０．５質量％以上８．０質量％以下であるのがより好ましく、２．０質量％以上５．０質量％以下であるのがさらに好ましい。
【００６０】
また、水性インクジェット用組成物がインクジェット法により吐出されるインクの調製に用いられる原液である場合、当該原液中におけるＣ．Ｉ．Ｄｉｓｐｅｒｓｅ  Ｙｅｌｌｏｗ  ５４の含有率は、５．０質量％以上２５質量％以下であるのが好ましく、８．０質量％以上２０質量％以下であるのがより好ましく、１０質量％以上１５質量％以下であるのがさらに好ましい。
【００６１】
水性インクジェット用組成物中における、Ｃ．Ｉ．Ｄｉｓｐｅｒｓｅ  Ｙｅｌｌｏｗ  ５４の含有率をＸＤ［質量％］、物質Ａの含有率をＸＡ［質量％］としたとき、０．０３≦ＸＡ／ＸＤ≦１．０の関係を満足するのが好ましく、０．０４≦ＸＡ／ＸＤ≦０．８の関係を満足するのがより好ましく、０．０５≦ＸＡ／ＸＤ≦０．７の関係を満足するのがさらに好ましい。
【００６２】
これにより、水性インクジェット用組成物の保存安定性がさらに向上し、長期保存時等における軟凝集体の発生がより効果的に防止される。
【００６３】
水性インクジェット用組成物中における、Ｃ．Ｉ．Ｄｉｓｐｅｒｓｅ  Ｙｅｌｌｏｗ  ５４の含有率をＸＤ［質量％］、アニオン系分散剤の含有率をＸＢ［質量％］としたとき、０．３≦ＸＢ／ＸＤ≦１．０の関係を満足するのが好ましく、０．４≦ＸＢ／ＸＤ≦０．９の関係を満足するのがより好ましく、０．５≦ＸＢ／ＸＤ≦０．８の関係を満足するのがさらに好ましい。
【００６４】
これにより、水性インクジェット用組成物の保存安定性がさらに向上し、長期保存時等における軟凝集体の発生がより効果的に防止される。
【００６５】
水性インクジェット用組成物中における、物質Ａの含有率をＸＡ［質量％］、アニオン系分散剤の含有率をＸＢ［質量％］としたとき、０．０３≦ＸＡ／ＸＢ≦１．２の関係を満足するのが好ましく、０．１≦ＸＡ／ＸＢ≦１．０の関係を満足するのがより好ましく、０．２≦ＸＡ／ＸＢ≦０．５の関係を満足するのがさらに好ましい。
【００６６】
これにより、水性インクジェット用組成物の保存安定性がさらに向上し、長期保存時等における軟凝集体の発生がより効果的に防止される。
【００６７】
［水］
水性インクジェット用組成物は、水を含んでいる。
【００６８】
水性インクジェット用組成物中における水の含有率は、特に限定されないが、３０質量％以上８５質量％以下であるのが好ましく、３５質量％以上８０質量％以下であるのがより好ましく、４０質量％以上７５質量％以下であるのがさらに好ましい。
【００６９】
これにより、水性インクジェット用組成物の粘度をより確実に好適な値に調整することができ、インクジェット法による吐出安定性をより向上させることができる。
【００７０】
［水以外の溶剤］
水性インクジェット用組成物は、水以外の溶剤を含んでいてもよい。
【００７１】
これにより、水性インクジェット用組成物の粘度を好適に調整したり、水性インクジェット用組成物の保湿性を高めたりすることができる。その結果、インクジェット法による液滴吐出をより安定的に行うことができる。
【００７２】
水性インクジェット用組成物中に含まれる水以外の溶剤としては、例えば、グリセリン、プロピレングリコール、２−ピロリドン等が挙げられる。
【００７３】
これらの溶剤を含むことにより、優れた保湿能により蒸発速度を緩やかにし、より安定的な液滴吐出を行うことができる。
【００７４】
水性インクジェット用組成物中に含まれる水以外の溶剤の含有率は、０質量％以上４５質量％以下であるのが好ましく、１０質量％以上４３質量％以下であるのがより好ましく、１５質量％以上４０質量％以下であるのがさらに好ましい。
これにより、前述した水以外の溶剤を含むことによる効果がより顕著に発揮される。
【００７５】
［界面活性剤］
水性インクジェット用組成物は、界面活性剤を含んでいてもよい。
【００７６】
これにより、記録媒体（基材）に対する水性インクジェット用組成物の濡れ性をより好適なものとすることができ、より良好な画質を得る上で有利である。
【００７７】
水性インクジェット用組成物中に含まれる界面活性剤としては、例えば、アニオン系界面活性剤、カチオン系界面活性剤、ノニオン系界面活性剤等の各種界面活性剤を用いることができる。
【００７８】
より具体的には、水性インクジェット用組成物中に含まれる界面活性剤としては、例えば、アセチレン系界面活性剤、シリコーン系界面活性剤、フッ素系界面活性剤等が挙げられる。
【００７９】
水性インクジェット用組成物がシリコーン系界面活性剤を含んでいると、記録媒体（基材）に対する水性インクジェット用組成物の濡れ性をさらに好適なものとすることができ、より優れた諧調性の画像（記録部）を形成することができる。
【００８０】
水性インクジェット用組成物がシリコーン系界面活性剤を含んでいる場合、水性インクジェット用組成物中におけるシリコーン系界面活性剤の含有量は、Ｃ．Ｉ．Ｄｉｓｐｅｒｓｅ  Ｙｅｌｌｏｗ  ５４：１００質量部に対して、５．０質量部以上１５０質量部以下であるのが好ましく、７．０質量部以上１４０質量部以下であるのがより好ましく、１０質量部以上７０質量部以下であるのがさらに好ましい。
【００８１】
これにより、前述したシリコーン系界面活性剤を含むことによる効果がより顕著に発揮される。
【００８２】
市販のシリコーン系界面活性剤としては、例えば、ＢＹＫ−３０６、ＢＹＫ−３０７、ＢＹＫ−３３３、ＢＹＫ−３３７、ＢＹＫ−３４１、ＢＹＫ−３４５、ＢＹＫ−３４６、ＢＹＫ−３４７、ＢＹＫ−３４８、ＢＹＫ−３４９、ＢＹＫ−３７８（以上商品名、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学社製）等が挙げられる。
【００８３】
［その他の成分］
水性インクジェット用組成物は、前述した成分以外の成分（その他の成分）を含んでいてもよい。
【００８４】
その他の成分としては、例えば、Ｃ．Ｉ．Ｄｉｓｐｅｒｓｅ  Ｙｅｌｌｏｗ  ５４以外の着色剤、前記以外の分散剤、トリエチレングリコールモノメチルエーテル、トリエチレングリコールモノブチルエーテル、ジエチレングリコールモノメチルエーテル、１，２−ヘキサンジオール、１，２−ペンタンジオール、１，２−ブタンジオール、３−メチル１，５−ペンタンジオール等の浸透剤、ｐＨ調整剤、エチレンジアミン四酢酸塩（ＥＤＴＡ）等のキレート化剤、防腐剤・防かび剤、防錆剤等が挙げられる。防腐剤・防かび剤としては、例えば、分子内にイソチアゾリン環構造を有する化合物を好適に用いることができる。
【００８５】
その他の成分の含有率（その他の成分として複数種の成分を含む場合は、これらの含有率の総和）は、６質量％以下であるのが好ましく、４質量％以下であるのがより好ましい。
【００８６】
特に、本発明の水性インクジェット用組成物が、前記以外の分散剤（その他の分散剤）を含む場合、当該分散剤（その他の分散剤）の含有率は、５質量％以下であるのが好ましく、３質量％以下であるのがより好ましい。
【００８７】
水性インクジェット用組成物の２０℃における表面張力は、２０ｍＮ／ｍ以上５０ｍＮ／ｍ以下であるのが好ましく、２１ｍＮ／ｍ以上４０ｍＮ／ｍ以下であるのがより好ましく、２３ｍＮ／ｍ以上３０ｍＮ／ｍ以下であるのがさらに好ましい。
【００８８】
これにより、インクジェット方式による吐出装置のノズルの詰まり等がより生じにくくなり、水性インクジェット用組成物の吐出安定性がより向上する。また、ノズルの詰まりを生じた場合でも、ノズルにキャップをすること（キャッピング）による回復性をより優れたものとすることができる。
【００８９】
なお、表面張力としては、ウィルヘルミー法により測定した値を採用することができる。表面張力の測定は、表面張力計（例えば、協和界面科学社製、ＣＢＶＰ−７等）を用いることができる。
【００９０】
水性インクジェット用組成物の２０℃における粘度は、２ｍＰａ・ｓ以上３０ｍＰａ・ｓ以下であるのが好ましく、３ｍＰａ・ｓ以上２０ｍＰａ・ｓ以下であるのがより好ましく、４ｍＰａ・ｓ以上１０ｍＰａ・ｓ以下であるのがさらに好ましい。
これにより、水性インクジェット用組成物の吐出安定性がより向上する。
【００９１】
なお、粘度は、２０℃にて、粘弾性試験機（例えば、Ｐｙｓｉｃａ社製、ＭＣＲ−３００）を用いて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定することができる。
【００９２】
本発明の水性インクジェット用組成物は、通常、カートリッジ、袋、タンク等の容器に収納された状態で、インクジェット法による記録装置に適用される。言い換えると、本発明に係る記録装置は、本発明の水性インクジェット用組成物を収納する容器（インクカートリッジ等）を備えるものである。
【００９３】
＜記録方法＞
本発明の水性インクジェット用組成物は、例えば、ダイレクトプリント法、熱転写プリント法（例えば、昇華捺染）等に適用することができるが、Ｃ．Ｉ．Ｄｉｓｐｅｒｓｅ  Ｙｅｌｌｏｗ  ５４が昇華性を有していることから、熱転写プリント法に好適に適用することができる。
【００９４】
以下、本発明の水性インクジェット用組成物を用いた記録方法として、熱転写プリント法（昇華捺染）の一例について説明する。
【００９５】
本実施形態に係る記録方法は、インクジェット方式により、水性インクジェット用組成物を中間転写媒体に付着させるインク付着工程と、水性インクジェット用組成物が付着された中間転写媒体を加熱し、水性インクジェット用組成物中に含まれる昇華性染料としてのＣ．Ｉ．Ｄｉｓｐｅｒｓｅ  Ｙｅｌｌｏｗ  ５４を記録媒体に転写させる転写工程とを有している。
【００９６】
［インク付着工程］
インク付着工程では、インクジェット方式により、水性インクジェット用組成物を中間転写媒体に付着させる。インクジェット方式による水性インクジェット用組成物の吐出は、公知のインクジェット記録装置を用いて行うことができる。吐出方法としては、ピエゾ方式や、インクを加熱して発生した泡（バブル）によりインクを吐出させる方式等を用いることができる。中でも、水性インクジェット用組成物の変質のし難さ等の観点から、ピエゾ方式が好ましい。
【００９７】
インク付着工程では、本発明に係る水性インクジェット用組成物以外のインクを併用してもよい。
【００９８】
［中間転写媒体］
中間転写媒体としては、例えば、普通紙等の紙、インク受容層が設けられた記録媒体（インクジェット用専用紙、コート紙等で呼称される）等を用いることができる。中でも、シリカ等の無機微粒子でインク受容層が設けられた紙が好ましい。これにより、中間転写媒体に付着した水性インクジェット用組成物が乾燥する過程で、滲み等が抑制された中間転写媒体を得ることができ、また、後の転写工程において、Ｃ．Ｉ．Ｄｉｓｐｅｒｓｅ  Ｙｅｌｌｏｗ  ５４の昇華がより円滑に進行する傾向にある。
【００９９】
［転写工程］
その後、水性インクジェット用組成物が付着された中間転写媒体を加熱し、水性インクジェット用組成物の構成成分としてのＣ．Ｉ．Ｄｉｓｐｅｒｓｅ  Ｙｅｌｌｏｗ  ５４を記録媒体に転写させる。これにより、記録物が得られる。
【０１００】
本工程での加熱温度は、１６０℃以上２２０℃以下であるのが好ましく、１７０℃以上２００℃以下であるのがより好ましい。
【０１０１】
これにより、転写に要するエネルギーをより少なくすることができ、記録物の生産性をより向上させることができる。また、得られる記録物の発色性をより向上させることができる。
【０１０２】
本工程での加熱時間は、加熱温度にもよるが、３０秒以上９０秒以下であるのが好ましく、４５秒以上８０秒以下であるのがより好ましい。
【０１０３】
これにより、転写に要するエネルギーをより少なくすることができ、記録物の生産性をより向上させることができる。また、得られる記録物の発色性をより向上させることができる。
【０１０４】
また、本工程は、水性インクジェット用組成物が付着した中間転写媒体の表面を、記録媒体と一定間隔で離間して対向させた状態で加熱することにより行ってもよいし、記録媒体の表面に密着させた状態で加熱することにより行ってもよいが、水性インクジェット用組成物が付着した中間転写媒体の表面を記録媒体の表面に密着させた状態で加熱することにより行うことが好ましい。
【０１０５】
これにより、転写に要するエネルギーをより少なくすることができ、記録物の生産性をより向上させることができる。また、得られる記録物の発色性をより向上させることができる。
【０１０６】
［記録媒体］
記録媒体としては、特に限定されないが、例えば、布帛（疎水性繊維布帛等）、樹脂（プラスチック）フィルム、紙、ガラス、金属、陶磁器等が挙げられる。また、記録媒体としては、シート状、球状、直方体形状等の立体的な形状を有する物を用いてもよい。
【０１０７】
記録媒体が布帛である場合に、布帛を構成する繊維としては、例えば、ポリエステル繊維、ナイロン繊維、トリアセテート繊維、ジアセテート繊維、ポリアミド繊維およびこれらの繊維を２種以上用いた混紡品等が挙げられる。また、これらとレーヨン等の再生繊維あるいは木綿、絹、羊毛等の天然繊維との混紡品を用いてもよい。
【０１０８】
また、記録媒体が樹脂（プラスチック）フィルムである場合、当該樹脂（プラスチック）フィルムとしては、例えば、ポリエステルフィルム、ポリウレタンフィルム、ポリカーボネートフィルム、ポリフェニレンサルファイドフィルム、ポリイミドフィルム、ポリアミドイミドフィルム等が挙げられる。
【０１０９】
なお、樹脂（プラスチック）フィルムは、複数の層が積層された積層体であってもよいし、材料の組成が傾斜的に変化する傾斜材料で構成されたものであってもよい。
【０１１０】
以上、本発明の好適な実施形態について説明したが、本発明は、これらに限定されるものではない。
【０１１１】
例えば、本発明の水性インクジェット用組成物は、インクジェット方式での吐出に用いられるものであればよく、上述したような記録方法に適用されるものでなくてもよい。
【０１１２】
例えば、上述したような工程に加え、さらに他の工程（前処理工程、中間処理工程、後処理工程）を有する方法に適用されるものであってもよい。
【０１１３】
この場合、前処理工程としては、例えば、記録媒体にコート層を塗布する工程等が挙げられる。
【０１１４】
また、中間処理工程としては、例えば、記録媒体を予備加熱する工程等が挙げられる。
また、後処理工程としては、例えば、記録媒体を洗浄する工程等が挙げられる。
【０１１５】
また、本発明の水性インクジェット用組成物は、中間転写媒体を用いない昇華転写にも好適に適用することができる。中間転写媒体を用いない昇華転写としては、例えば、剥離可能なインク受容層が設けられた記録媒体（フィルム製品等）のインク受容層に、インクジェット方式により水性インクジェット用組成物を付着させる工程と、水性インクジェット用組成物が付着したインク受容層が設けられた記録媒体をそのまま加熱して、インク受容層から、その下層側の記録媒体に昇華拡散染色する工程と、インク受容層を記録媒体から剥離して記録物を得る工程とを有する方法等が挙げられる。
【実施例】
【０１１６】
次に、本発明の具体的実施例について説明する。
［１］インクジェットインク製造用原液（水性インクジェット用組成物）の調製
（実施例Ａ１）
まず、分散染料としてのＣ．Ｉ．Ｄｉｓｐｅｒｓｅ  Ｙｅｌｌｏｗ  ５４と、物質Ａとしてのトリスチリルフェノールのエチレンオキサイド付加物（式（４）中のＲ７がＨであり、ｎの平均値が６０（ＥＯ６０）である物質）と、アニオン系分散剤としてのメチルナフタレンスルホン酸ホルマリン縮合物Ｎａ（式（３）中のＲ６が−ＣＨ３である物質）と、純水とを、表３に示す割合で混合し、ハイシアミキサー（シルバーソン社製）にて３０００ｒｐｍで撹拌してスラリー化した。その後、製造したスラリーと０．５ｍｍ径ガラスビーズをビーズミル（ＬＭＺ０１５  アシザワ・ファインテック社）にて、水冷下、撹拌分散を行い、水性インクジェット用組成物としてのインクジェットインク製造用原液を製造した。
【０１１７】
インクジェットインク製造用原液中におけるＣ．Ｉ．Ｄｉｓｐｅｒｓｅ  Ｙｅｌｌｏｗ  ５４の平均粒径は、１５０ｎｍであった。
【０１１８】
【化７】
2019172833.tif 000008
【０１１９】
（実施例Ａ２〜Ａ２１）
物質Ａおよびアニオン系分散剤の種類、ならびに、各成分の配合比を表１、表２、表３に示すようにした以外は、前記実施例Ａ１と同様にして水性インクジェット用組成物としてのインクジェットインク製造用原液を製造した。
【０１２０】
（比較例Ａ１〜Ａ５）
分散染料、物質Ａおよびアニオン系分散剤の種類、ならびに、各成分の配合比を表１、表２、表３に示すようにした以外は、前記実施例Ａ１と同様にして水性インクジェット用組成物としてのインクジェットインク製造用原液を製造した。
【０１２１】
前記各実施例および各比較例の水性インクジェット用組成物（インクジェットインク製造用原液）の調製に用いた物質Ａの略号と条件との関係を表１に示し、分散剤の略号と条件との関係を表２に示し、前記各実施例および各比較例の水性インクジェット用組成物（インクジェットインク製造用原液）の組成を表３に示す。なお、表中、Ｃ．Ｉ．Ｄｉｓｐｅｒｓｅ  Ｙｅｌｌｏｗ  ５４を「ＤＹ５４」、Ｃ．Ｉ．Ｄｉｓｐｅｒｓｅ  Ｙｅｌｌｏｗ  ３３を「ＤＹ３３」、Ｃ．Ｉ．Ｄｉｓｐｅｒｓｅ  Ｙｅｌｌｏｗ  ４２を「ＤＹ４２」、ポリカルボン酸系活性剤（三洋化成工業社製、キャリボンＬ−４００）を「Ａ１’」、アニオン系分散剤以外の分散剤（ノニオン系分散剤）としてのポリオキシエチレンソルビタン脂肪酸エステル（東邦化学社製、ソルボン  Ｔ−４０）を「Ｂ１’」と示した。なお、実施例Ａ３等で用いた物質ＡとしてのＡ３は、下記式（５）で示される。また、前記実施例Ａ１〜Ａ２１のインクジェットインク製造用原液は、いずれも、粘度が２．０ｍＰａ・ｓ以上３０ｍＰａ・ｓ以下の範囲内の値であり、表面張力が２５ｍＮ／ｍ以上５０ｍＮ／ｍ以下の範囲内の値であった。なお、粘度は、粘弾性試験機ＭＣＲ−３００（Ｐｙｓｉｃａ社製）を用いて、２０℃にて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定した。また、表面張力は、表面張力計（協和界面科学社製、ＣＢＶＰ−７）を用いて、２０℃にて、ウィルヘルミー法により測定した。
【０１２２】
【化８】
2019172833.tif 000009
【０１２３】
【表１】
2019172833.tif 000010
【０１２４】
【表２】
2019172833.tif 000011
【０１２５】
【表３】
2019172833.tif 000012
【０１２６】
［２］インクジェットインク製造用原液についての評価
［２−１］保存安定性（粒径変化）
前記各実施例および各比較例の水性インクジェット用組成物（インクジェットインク製造用原液）について、それぞれ、製造直後の分散染料の平均粒径と、所定の容器に入れ６０℃の環境で１週間放置した際の分散染料の平均粒径とを求め、これらの値から、製造直後の分散染料の平均粒径に対する、６０℃の環境で１週間放置した際の分散染料の平均粒径の変動率を求め、以下の基準に従い評価した。なお、平均粒径の測定には、マイクロトラックＵＰＡ（日機装社製）を用いた。平均粒径の変動率が大きいほど保存安定性が低いといえる。
【０１２７】
Ａ：平均粒径の変動率が２％未満である。
Ｂ：平均粒径の変動率が２％以上５％未満である。
Ｃ：平均粒径の変動率が５％以上１０％未満である。
Ｄ：平均粒径の変動率が１０％以上１５％未満である。
Ｅ：平均粒径の変動率が１５％以上である。
【０１２８】
［２−２］保存安定性（粘度変化）
前記各実施例および各比較例の水性インクジェット用組成物（インクジェットインク製造用原液）について、それぞれ、製造直後の粘度と、所定の容器に入れ６０℃の環境で１週間放置した際の粘度とを求め、これらの値から、製造直後の粘度に対する、６０℃の環境で１週間放置した際の粘度の変動率を求め、以下の基準に従い評価した。なお、粘度の値としては、粘弾性試験機ＭＣＲ−３００（Ｐｙｓｉｃａ社製）を用いて、２０℃にて、Ｓｈｅａｒ  Ｒａｔｅを１０［ｓ−１］から１０００［ｓ−１］に上げていき、Ｓｈｅａｒ  Ｒａｔｅ２００の時に読み取った値を採用した。粘度の変動率が大きいほど保存安定性が低いといえる。
【０１２９】
Ａ：粘度の変動率が２％未満である。
Ｂ：粘度の変動率が２％以上５％未満である。
Ｃ：粘度の変動率が５％以上１０％未満である。
Ｄ：粘度の変動率が１０％以上１５％未満である。
Ｅ：粘度の変動率が１５％以上である。
【０１３０】
［２−３］軟凝集の程度
前記各実施例および各比較例の水性インクジェット用組成物（インクジェットインク製造用原液）について、それぞれ、製造直後、および、所定の容器に入れ６０℃の環境で１週間放置した直後に、粒子径・粒度分布測定装置（シメックス社製、ＦＰＩＡ−３０００Ｓ）を用いて、純水で１００倍に希釈し、ＨＰＦ測定モード／標準撮影ユニットで、粒径が０．５μｍ以上４０．０μｍ以下の粒子数を測定し、これらの値から、製造直後から、６０℃の環境で１週間放置した際の粒径が０．５μｍ以上４０．０μｍ以下の粒子数の変動率を求め、以下の基準に従い評価した。この変動率が大きいほど軟凝集体の形成が進行しているといえる。
【０１３１】
Ａ：変動率が５％未満である。
Ｂ：変動率が５％以上１０％未満である。
Ｃ：変動率が１０％以上３０％未満である。
Ｄ：変動率が３０％以上５０％未満である。
Ｅ：変動率が５０％以上である。
これらの結果を表４にまとめて示す。
【０１３２】
【表４】
2019172833.tif 000013
【０１３３】
表４から明らかなように、本発明では優れた結果が得られた。これに対し、比較例では、満足のいく結果が得られなかった。
【０１３４】
［３］インクジェットインク（水性インクジェット用組成物）の調製
（実施例Ｂ１）
前記実施例Ａ１で調製したインクジェットインク製造用原液と、グリセリンと、２−ピロリドンと、プロピレングリコールと、シリコーン系界面活性剤としてのＢＹＫ３４８（ビックケミー・ジャパン社製）と、純水とを表５に示す割合で混合し、ハイシアミキサー（シルバーソン社製）にて３０００ｒｐｍで撹拌することにより、水性インクジェット用組成物としてのインクジェットインクを製造した。
【０１３５】
インクジェットインク中におけるＣ．Ｉ．Ｄｉｓｐｅｒｓｅ  Ｙｅｌｌｏｗ  ５４の平均粒径は、１５０ｎｍであった。
【０１３６】
（実施例Ｂ２〜Ｂ１９）
インクジェットインク製造用原液の種類を表５に示すものとするとともに、各成分の配合比を表５に示すようにした以外は、前記実施例Ｂ１と同様にして水性インクジェット用組成物としてのインクジェットインクを製造した。
【０１３７】
（比較例Ｂ１〜Ｂ５）
インクジェットインク製造用原液の種類を表５に示すものとするとともに、各成分の配合比を表５に示すようにした以外は、前記実施例Ｂ１と同様にして水性インクジェット用組成物としてのインクジェットインクを製造した。
【０１３８】
前記各実施例および各比較例の水性インクジェット用組成物（インクジェットインク）の条件を表５にまとめて示す。なお、表中、グリセリンを「Ｇｌｙ」、２−ピロリドンを「２−Ｐｙ」、プロピレングリコールを「ＰＧ」、シリコーン系界面活性剤としてのＢＹＫ３４８（ビックケミー・ジャパン社製）を「ＢＹＫ３４８」、アセチレン系界面活性剤としてのオルフィンＥＸＰ４３００（日信化学工業社製）を「ＥＸＰ４３００」と示した。また、前記実施例Ｂ１〜Ｂ１９のインクジェットインクは、いずれも、粘度が２．０ｍＰａ・ｓ以上５．０ｍＰａ・ｓ以下の範囲内の値であり、表面張力が２０ｍＮ／ｍ以上３５ｍＮ／ｍ以下の範囲内の値であった。なお、粘度は、粘弾性試験機ＭＣＲ−３００（Ｐｙｓｉｃａ社製）を用いて、２０℃にて、Ｓｈｅａｒ  Ｒａｔｅを１０［ｓ−１］から１０００［ｓ−１］に上げていき、Ｓｈｅａｒ  Ｒａｔｅ２００の時の粘度を読み取ることにより測定した。また、表面張力は、表面張力計（協和界面科学社製、ＣＢＶＰ−７）を用いて、２０℃にて、ウィルヘルミー法により測定した。
【０１３９】
【表５】
2019172833.tif 000014
【０１４０】
［４］インクジェットインクについての評価
［４−１］保存安定性（粒径変化）
前記各実施例および各比較例の水性インクジェット用組成物（インクジェットインク）について、それぞれ、製造直後の分散染料の平均粒径と、所定のインク収容容器に入れ６０℃の環境で１週間放置した際の分散染料の平均粒径とを求め、これらの値から、製造直後の分散染料の平均粒径に対する、６０℃の環境で１週間放置した際の分散染料の平均粒径の変動率を求め、以下の基準に従い評価した。なお、平均粒径の測定には、マイクロトラックＵＰＡ（日機装社製）を用いた。平均粒径の変動率が大きいほど保存安定性が低く、吐出安定性に与える悪影響が大きいといえる。
【０１４１】
Ａ：平均粒径の変動率が２％未満である。
Ｂ：平均粒径の変動率が２％以上５％未満である。
Ｃ：平均粒径の変動率が５％以上１０％未満である。
Ｄ：平均粒径の変動率が１０％以上１５％未満である。
Ｅ：平均粒径の変動率が１５％以上である。
【０１４２】
［４−２］保存安定性（粘度変化）
前記各実施例および各比較例の水性インクジェット用組成物（インクジェットインク）について、それぞれ、製造直後の粘度と、所定のインク収容容器に入れ６０℃の環境で１週間放置した際の粘度とを求め、これらの値から、製造直後の粘度に対する、６０℃の環境で１週間放置した際の粘度の変動率を求め、以下の基準に従い評価した。なお、粘度の値としては、粘弾性試験機ＭＣＲ−３００（Ｐｙｓｉｃａ社製）を用いて、２０℃にて、Ｓｈｅａｒ  Ｒａｔｅを１０［ｓ−１］から１０００［ｓ−１］に上げていき、Ｓｈｅａｒ  Ｒａｔｅ２００の時に読み取った値を採用した。粘度の変動率が大きいほど保存安定性が低く、吐出安定性に与える悪影響が大きいといえる。
【０１４３】
Ａ：粘度の変動率が２％未満である。
Ｂ：粘度の変動率が２％以上５％未満である。
Ｃ：粘度の変動率が５％以上１０％未満である。
Ｄ：粘度の変動率が１０％以上１５％未満である。
Ｅ：粘度の変動率が１５％以上である。
【０１４４】
［４−３］軟凝集の程度
前記各実施例および各比較例の水性インクジェット用組成物（インクジェットインク）について、それぞれ、製造直後、および、所定のインク収容容器に入れ６０℃の環境で１週間放置した直後に、粒子径・粒度分布測定装置（シメックス社製、ＦＰＩＡ−３０００Ｓ）を用いて、純水で１００倍に希釈し、ＨＰＦ測定モード／標準撮影ユニットで、粒径が０．５μｍ以上４０．０μｍ以下の粒子数を測定し、これらの値から、製造直後から、６０℃の環境で１週間放置した際の粒径が０．５μｍ以上４０．０μｍ以下の粒子数の変動率を求め、以下の基準に従い評価した。この変動率が大きいほど軟凝集体の形成が進行しているといえる。
【０１４５】
Ａ：変動率が５％未満である。
Ｂ：変動率が５％以上１０％未満である。
Ｃ：変動率が１０％以上３０％未満である。
Ｄ：変動率が３０％以上５０％未満である。
Ｅ：変動率が５０％以上である。
【０１４６】
［４−４］通液評価（フィルター上の凝集物）
前記各実施例および各比較例の水性インクジェット用組成物（インクジェットインク）を、それぞれ、インクジェットプリンター（セイコーエプソン社製、ＰＸ−Ｈ６０００）のインクカートリッジに充填した。そして、当該インクカートリッジをインクジェットプリンター（セイコーエプソン社製、ＰＸ−Ｈ６０００）に装着し、当該インクジェットプリンターに充填した。
【０１４７】
その後、Ａ４サイズの記録媒体（普通紙）にベタ印刷を３００枚／日行い、印刷を行わない時間はインクジェットプリンターを休止させた。また、ノズルからヘッド内のインクを吸引して、ヘッドおよびインクカートリッジからヘッドインクを供給するインク経路に存在するインクを新たなインクと置き換えること（リフレッシュ）を１回／週で行った。３０日後、ヘッド内のフィルター部材に対する凝集物の被覆率を算出した。この被覆率が大きいほど、液滴吐出に悪影響を与える凝集体が多く発生しているといえる。
【０１４８】
Ａ：フィルター部材の被覆率が２％未満である。
Ｂ：フィルター部材の被覆率が２％以上５％未満である。
Ｃ：フィルター部材の被覆率が５％以上１０％未満である。
Ｄ：フィルター部材の被覆率が１０％以上１５％未満である。
Ｅ：フィルター部材の被覆率が１５％以上である。
【０１４９】
［４−５］インクジェット法による吐出安定性
前記各実施例および各比較例の水性インクジェット用組成物（インクジェットインク）を、それぞれ、所定のインク収容容器に充填し、６０℃の環境で５日間放置した。
【０１５０】
その後、当該収容容器を、記録装置ＰＸ−Ｈ６０００（セイコーエプソン社製）に装着し、インクジェットインクを吐出し、中間転写媒体であるＴＲＡＮＳＪＥＴ  Ｃｌａｓｓｉｃ（Ｃｈａｍ  Ｐａｐｅｒ社製）に、記録解像度１４４０×７２０ｄｐｉでベタパターンを付着させた。なお、記録装置（プリンター）の動作環境は４０℃、２０ＲＨ％とした。
【０１５１】
中間転写媒体上にベタパターンを３０枚記録した際のノズル抜けの本数を調べ、以下の基準に従い評価した。
【０１５２】
Ａ：ノズル抜け本数が０本であった。
Ｂ：ノズル抜け本数が１本以上９本以下であった。
Ｃ：ノズル抜け本数が１０本以上１９本以下であった。
Ｄ：ノズル抜け本数が２０本以上２９本以下であった。
Ｅ：ノズル抜け本数が３０本以上であった。
【０１５３】
［４−６］発色性（ＯＤ値）
前記［４−５］でインクジェットインクを付着させた３０枚目の中間転写媒体の水性インクジェット用組成物の付着側を白色記録媒体である布帛（ポリエステル１００％、アミーナ、東レ社製）と密着させ、この状態で、ヒートプレス機（ＴＰ−６０８Ｍ、太陽精機社製）を用いて、１８０℃、６０秒の条件で加熱し、昇華転写を行い、各記録物を得た。
【０１５４】
得られた各記録物について、発色性の評価を行った。具体的には、得られた各記録物について、測色機（Ｇｒｅｔａｇ  Ｍａｃｂｅｔｈ  Ｓｐｅｃｔｒｏｌｉｎｏ、Ｘ−Ｒｉｔｅ社製）を用いて、ＯＤ値を測定し、以下の基準に従い評価した。
【０１５５】
Ａ：ＯＤ値が１．５０以上である。
Ｂ：ＯＤ値が１．４５以上１．５０未満である。
Ｃ：ＯＤ値が１．４０以上１．４５未満である。
Ｄ：ＯＤ値が１．３５以上１．４０未満である。
Ｅ：ＯＤ値が１．３５未満である。
これらの結果を表６にまとめて示す。
【０１５６】
【表６】
2019172833.tif 000015
【０１５７】
表６から明らかなように、本発明では優れた結果が得られた。これに対し、比較例では、満足のいく結果が得られなかった。